НЕОРГАНИЧЕСКАЯ ПЕНА НА ОСНОВЕ СУЛЬФОАЛЮМИНАТА КАЛЬЦИЯ

1. Способ получения неорганической пены, содержащий стадии (1) смешивания
(I) по меньшей мере одной группы неорганических частиц;
(II) по меньшей мере одного амфифильного соединения;
(III) по меньшей мере одной смеси неорганических вяжущих веществ, которая содержит
(IIIa) по меньшей мере одну смесь сульфоалюмината кальция и, необязательно,
(IIIб) по меньшей мере одно дополнительное неорганическое вяжущее вещество, выбранное из группы, состоящей из гидравлических вяжущих веществ, вяжущих веществ со скрытыми гидравлическими свойствами, пуццолановых вяжущих веществ, и их смесей;
(IV) воды; и необязательно
(V) по меньшей мере одной добавки; и
(2) вспенивания полученного состава пены посредством химического, физического или механического вспенивания.
2. Способ по п. 1, где по меньшей мере одну группу неорганических частиц выбирают из группы, состоящей из оксидов, гидроксидов, карбидов, нитридов, фосфатов, карбонатов, силикатов, сульфатов, и их смесей.
3
3. Способ по п. 1 или 2, где по меньшей мере одну группу неорганических частиц выбирают из группы, состоящей из частиц кремнезема, частиц глинозема, частиц диоксида циркония, и частиц СаСО и их смесей.
50
4. Способ по любому из пп. 1-3, где по меньшей мере одна группа неорганических частиц имеет медианный размер частиц D в диапазоне от 30 нм до 300 мкм.
5. Способ по любому из пп. 1-4, где по меньшей мере одно амфифильное соединение представляет собой амфифильные соединения по меньшей мере с одной полярной головной группой и по меньшей мере одной неполярной хвостовой группой,
где по меньшей мере одну головную группу выбирают из группы, состоящей из фосфатов, фосфонатов, сульфатов, сульфонатов, спиртов, аминов, амидов, пирролидинов, галлатов, и карбоновых кислот;
1
8
2
и где по меньшей мере одну хвостовую группу выбирают из алифатической или ароматической или циклической группы, содержащей от 2 до 8 атомов углерода, где атомы углерода необязательно замещены одним или большим количеством одинаковых или разных заместителей, выбранных из C-C-алкила, вторичной -ОН группы, и вторичной -NH группы.
6. Способ по любому из пп. 1-5, где по меньшей мере одно амфифильное соединение представляет собой амфифильные соединения по меньшей мере с одной головной группой, выбранной из группы, состоящей из карбоновых кислот, галлатов и аминов, и по меньшей мере с одной хвостовой группой, выбранной из алифатических групп, содержащих от 2 до 8 атомов углерода.
3
2
2
3
7. Способ по любому из пп. 1-6, где по меньшей мере одна смесь сульфоалюмината кальция имеет расчетный оксидный состав, который составляет 5 - 35 мас. % SO, 30-60 мас. % СаО, 0-30 мас. % SiO и 5-35 мас. % AlO.
2
3
3
2
4
4
2
4
2
8. Способ по любому из пп. 1-7, где по меньшей мере одна смесь сульфоалюмината кальция содержит а) йелимит (4СаО×3AlO×SO) и необязательно белит (2СаО×SiO) и б) ангидрит (CaSO), сульфат кальция полугидрат (CaSO×0.5 HO) и/или гипс (CaSO×2HO), в соотношении массы а):б), составляющем от 90:10 до 60:40.
9. Способ по любому из пп. 1-8, где по меньшей мере одно дополнительное неорганическое вяжущее вещество выбирают из группы, состоящей из доменного шлака, кремнеземной пыли, метакаолина, алюмосиликатов, зольной пыли, и их смесей.
10. Способ по любому из пп. 1-9, где по меньшей мере одно дополнительное неорганическое вяжущее вещество представляет собой смесь метакаолина и зольной пыли.
11. Способ по любому из пп. 1-10, где по меньшей мере одна смесь неорганических вяжущих веществ (III) содержит (IIIв) по меньшей мере один цемент, выбранный из цементов марок СЕМ I, СЕМ II, СЕМ III, СЕМ IV, СЕМ V, в соответствии со стандартом DIN EN 197-1 (11/2011), или цемент на основе алюмината кальция, предпочтительно цемент марки СЕМ I.
12. Способ по любому из пп. 1-11, где по меньшей мере одну добавку выбирают из группы, состоящей из регулирующих рН веществ, наполнителей, ускорителей, замедлителей, модификаторов реологических свойств, суперпластифицирующих добавок, поверхностно-активных веществ, волокон, жидкого стекла, дополнительных гидрофобизирующих агентов, катализаторов, и их смесей.
13. Способ по любому из пп. 1-12,
2
где количество амфифильного соединения на поверхности неорганической частицы составляет от 0,5 до 160 мкмоль/м; и/или
где неорганические частицы представлены в количестве, составляющем от 0,1 до 25 мас. %, по отношению к количеству по меньшей мере одной смеси неорганических вяжущих веществ; и/или
где соотношение массы воды к массе смеси неорганических вяжущих веществ составляет от 0,1 до 2,0.
14. Способ по любому из пп. 1-13, где стадия (1) содержит рабочие операции
(1а) диспергирования в воде по меньшей мере одной группы неорганических частиц, по меньшей мере одного амфифильного соединения и, необязательно, по меньшей мере одной добавки, для получения водной дисперсии; и
(1б) смешивания водной дисперсии по меньшей мере с одной смесью неорганических вяжущих веществ.
15. Неорганическая пена, которую можно получить посредством способа по любому из пп. 1-14.
16. Неорганическая пена, содержащая
(I) по меньшей мере одну группу неорганических частиц;
(II) по меньшей мере одно амфифильное соединение;
(III) по меньшей мере одну смесь неорганических вяжущих веществ, которая содержит
(IIIa) по меньшей мере одну смесь сульфоалюмината кальция и, необязательно,
(IIIб) по меньшей мере одно дополнительное неорганическое вяжущее вещество, выбранное из группы, состоящей из гидравлических вяжущих веществ вяжущих веществ со скрытыми гидравлическими свойствами, пуццолановых вяжущих веществ, и их смесей;
(IV) воду; и необязательно,
(V) по меньшей мере одну добавку.
17. Пористый материал, который можно получить посредством отверждения и необязательно сушки неорганической пены по п. 15 или 16.
18. Композиция для изготовления состава неорганической пены, содержащая в качестве компонентов
(I) по меньшей мере одну группу неорганических частиц;
(II) по меньшей мере одно амфифильное соединение;
(III) по меньшей мере одну смесь неорганических вяжущих веществ, которая содержит
(IIIa) по меньшей мере одну смесь сульфоалюмината кальция и, необязательно,
(IIIб) по меньшей мере одно дополнительное неорганическое вяжущее вещество, выбранное из группы, состоящей из гидравлических вяжущих веществ
вяжущих веществ со скрытыми гидравлическими свойствами, пуццолановых вяжущих веществ, и их смесей;
где
компоненты (I), (II), и (III) присутствуют по отдельности; или
компоненты (I) и (II) присутствуют в виде смеси и компонент (III)
присутствует отдельно; или
компоненты (I), (II) и (III) присутствуют в виде смеси.
19. Применение неорганической пены по п. 15 или 16, пористого материала по п. 17 и/или композиции по п. 18 в качестве теплоизоляционного материала, звукоизоляционного материала или звукопоглощающего материала, для противопожарной защиты и/или в качестве строительного материала с низкой плотностью.